【誤訳訂正書】
【提出日】平成17年4月4日(2005.4.4)
【誤訳訂正１】
【訂正対象書類名】特許請求の範囲
【訂正対象項目名】全文
【訂正方法】変更
【訂正の内容】
【特許請求の範囲】
【請求項１】
ａ）ｉ）有機金属の４族遷移金属化合物及び
ｉｉ）活性化助触媒
を含有する重合触媒錯体を用いて、溶液法において６０℃以上の反応温度でプロピレン及びエチレンコモノマーを重合する工程であって、前記触媒錯体が立体特異的ポリプロピレンを製造することができる工程、並びに
ｂ）７５重量％以上の量の、プロピレンから誘導される単位、及び５乃至２５重量％の量の、エチレンから誘導される単位を有するプロピレンコポリマーを回収する工程であって、前記コポリマーが、３５℃より高く、１１０℃より低い融点及び
Ｍｗ＞６．１０＊Ｐ＊ｅ(３３７０／Ｔ)
(式中、Ｍｗ＝重量平均分子量、
Ｔ＝ケルビン度での重合反応温度、
Ｐ＝リットル当りモルでの、重合反応域における定常状態プロピレン濃度)
の重量平均分子量を有する、工程
を含む方法。
【請求項２】
ａ）ｉ）有機金属の４族遷移金属化合物及び
ｉｉ）活性化助触媒
を含有する重合触媒錯体を用いて、溶液法において６０℃以上の反応温度でプロピレン及びエチレンコモノマーを重合する工程であって、前記触媒錯体が立体特異的ポリプロピレンを製造することができる工程、並びに
ｂ）７５重量％以上の量の、プロピレンから誘導される単位、及び５乃至２５重量％の量の、エチレンから誘導される単位を有するプロピレンコポリマーを回収する工程であって、前記コポリマーが、３５℃より高く、１１０℃より低い融点及び８５％より大きい三つ組タクティシティーを有する、工程
を含む方法。
【請求項３】
活性化助触媒が、各々のアリール置換基が少なくとも２つの環式芳香族環を有する、ハロゲン化されたテトラ−アリール置換された１３族アニオンを含有する、請求項１又は請求項２に記載の方法。
【請求項４】
前記の有機金属の４族遷移金属化合物が、置換されたもしくは未置換の炭素原子又は置換されたもしくは未置換の珪素原子によって共有架橋された２つのシクロペンタジエニル配位子を含有し、前記４族遷移金属化合物がキラルである、請求項１乃至３のいずれか１請求項に記載の方法。
【請求項５】
前記４族金属がハフニウムである、請求項１乃至４のいずれか１請求項に記載の方法。
【請求項６】
架橋原子が少なくとも１つのメチル基で置換されている、請求項４又は請求項５に記載の方法。
【請求項７】
シクロペンタジエニル配位子がインデニルである、請求項４乃至６のいずれか１請求項に記載の方法。
【請求項８】
有機金属の４族遷移金属化合物が、
μ-(ＣＨ３)２Ｓｉ(インデニル)２Ｈｆ(Ｃｌ)２、
μ-(ＣＨ３)２Ｓｉ(インデニル)２Ｈｆ(ＣＨ３)２、
μ-(ＣＨ３)２Ｓｉ(テトラヒドロインデニル)２Ｈｆ(Ｃｌ)２、
μ-(ＣＨ３)２Ｓｉ(テトラヒドロインデニル)２Ｈｆ(ＣＨ３)２、
μ-(ＣＨ３)２Ｓｉ(インデニル)２Ｈｆ(ＣＨ２ＣＨ３)2及び
μ-(Ｃ６Ｈ５)２Ｃ(インデニル)２Ｈｆ(ＣＨ３)２
から選ばれる、請求項１乃至７のいずれか１請求項に記載の方法。
【請求項９】
ハロゲン化されたテトラアリール１３族アニオンのアリール基が、少なくとも１つの縮合された多環式芳香族環を有する、請求項３乃至８のいずれか１請求項に記載の方法。
【請求項１０】
ハロゲン化されたテトラアリール１３族アニオンのアリール基が、フェニル配位子に対する４位において少なくとも１つのぶら下がった芳香族環を有する、請求項３乃至９のいずれか１請求項に記載の方法。
【請求項１１】
ハロゲン化されたテトラアリール１３族アニオンが［テトラキス(ペルフルオロ−４−ビフェニル)ボーレート］である、請求項３乃至１０のいずれか１請求項に記載の方法。
【請求項１２】
前記の助触媒が、アニリニウム、アンモニウム、カルベニウム又はシリリウムカチオン性錯体から選ばれる本質的にカチオン性の錯体を含有する、請求項１乃至１１のいずれか１請求項に記載の方法。
【請求項１３】
プロピレンコポリマーが、８０乃至９０重量％の量の、プロピレンから誘導される単位を有する、請求項１乃至１２のいずれか１請求項に記載の方法。
【請求項１４】
プロピレンコポリマーが、１０乃至２５重量％の量の、エチレンから誘導される単位を有する、請求項１乃至１３のいずれか１請求項に記載の方法。
【請求項１５】
均質な重合条件が連続的重合方法において断熱的に行われる、請求項１乃至１４のいずれか１請求項に記載の方法。
【請求項１６】
均質な重合条件が連続的方法において少なくとも５００バールの圧力で行われる、請求項１乃至１５のいずれか１請求項に記載の方法。
【請求項１７】
反応温度が、６０℃乃至２００℃の範囲である、請求項１乃至１６のいずれか１請求項に記載の方法。
【請求項１８】
プロピレンコポリマーが、９０℃未満から４０℃より高いまでの融点を有する、請求項１乃至１７のいずれか１請求項に記載の方法。
【請求項１９】
プロピレンコポリマーが、１．０Ｊ／ｇより大きく、７５Ｊ／ｇ未満までの融解熱を有する、請求項１乃至１８のいずれか１請求項に記載の方法。
【請求項２０】
プロピレンコポリマーが、４．０Ｊ／ｇより大きく、３０Ｊ／ｇ未満までの融解熱を有する、請求項１乃至１９のいずれか１請求項に記載の方法。
【請求項２１】
プロピレンコポリマーが、９０％より大きい三つ組タクティシティーを有する、請求項１乃至２０のいずれか１請求項に記載の方法。
【請求項２２】
ａ）５乃至２５重量％の、エチレンから由来する単位、及び９５乃至７５重量％の、プロピレンから由来する単位を有するコポリマーであり、
(ｉ)９０℃より低い融点、
(ｉｉ)弾性度≦０．９３５Ｍ＋１２
(式中、弾性度は％においてであり、ＭはＭＰａにおける５００％引張弾性率である)
の、５００％引張弾性率に対する弾性度の関係及び
(ｉｉｉ)曲げ弾性率≦４．２ｅ０．２７Ｍ＋５０
(式中、曲げ弾性率はＭＰａにおいてであり、ＭはＭＰａにおける５００％引張弾性率である)
の、５００％引張弾性率に対する曲げ弾性率の関係
を有するコポリマー並びに
ｂ）電荷保持硼素核又は電荷保持アルミニウム核の単一の配位錯体を含有するアニオンであり、前記核が、テトラ−アリール置換され、各々のアリール置換基が少なくとも２つの環式芳香族環を有する、アニオン
を含有する、オレフィン重合により製造されたポリマー生成物。
【請求項２３】
ａ）５乃至２５重量％の、エチレンから由来する単位、及び９５乃至７５重量％の、プロピレンから由来する単位を有するコポリマーであり、
(ｉ)９０℃より低い融点、
(ｉｉ)弾性度≦０．９３５Ｍ＋１２
(式中、弾性度は％においてであり、ＭはＭＰａにおける５００％引張弾性率である)
の、５００％引張弾性率に対する弾性度の関係及び
(ｉｉｉ)曲げ弾性率≦４．２ｅ０．２７Ｍ＋５０
(式中、曲げ弾性率はＭＰａにおいてであり、ＭはＭＰａにおける５００％引張弾性率である)
の、５００％引張弾性率に対する曲げ弾性率の関係
を有するコポリマー並びに
ｂ）電荷保持硼素核又は電荷保持アルミニウム核の単一の配位錯体を含有するアニオンであり、前記核が、３つのハロゲン化されたアリール配位子を有し、各々のアリール置換基が、少なくとも２つの環式芳香族環及び１つのアセチル−アリール部分配位子を有する、アニオン
を含有する、オレフィン重合により製造されたポリマー生成物。
【誤訳訂正２】
【訂正対象書類名】明細書
【訂正対象項目名】０００４
【訂正方法】変更
【訂正の内容】
【０００４】
米国特許第５，７４７，６２１号は、３０乃至９０重量％の１３５℃におけるキシレン中で可溶性の沸騰するｎ―ヘプタン画分を有する、プロピレンの重合反応から直接得られる分別できる反応器ブレンドポリプロピレンを提示している。この文献の表２において、各々の溶媒がその沸点において存在するようである唯一の分別が開示されている。さらに、この表では、ジエチル−エーテル画分は融点を有しないことを示している(非晶質)。
【誤訳訂正３】
【訂正対象書類名】明細書
【訂正対象項目名】０００６
【訂正方法】変更
【訂正の内容】
【０００６】
米国特許第５，５０４，１７２号では、プロピレンエラストマーであり、
(ａ)前記エラストマーが５０乃至９５モル％の量のプロピレン単位及び５乃至５０モル％の量のエチレン単位を含有し、
(ｂ)１３Ｃ  ＮＭＲにより測定したときに、頭−尾結合から成る３つのプロピレン単位鎖の三つ組(ｔｒｉａｄ)タクティシティーが９０．０％以上であり、及び
(ｃ) １３Ｃ  ＮＭＲにより決定されるときに、すべてのプロピレン挿入において、プロピレンモノマーの２,１挿入に基く逆に挿入されたプロピレン単位の割合が０．５％以上であり、１３Ｃ  ＮＭＲにより決定されるときに、プロピレンモノマーの１,３挿入に基く逆に挿入されたプロピレン単位の割合が０．０５％以下であるプロピレンエラストマーが提示されている。
【誤訳訂正４】
【訂正対象書類名】明細書
【訂正対象項目名】０００８
【訂正方法】変更
【訂正の内容】
【０００８】
欧州特許(ＥＰ)第０３７４６９５号では、エチレン−プロピレンコポリマー及びそれらを製造する方法が提示されている。そのコポリマーは、０．５乃至１．５の反応性比生成物ｒ１ｒ２及び０％より大きいアイソタクチック指数を有する。そのコポリマーは、均質なキラル触媒及びアルモキサン助触媒の存在下で製造される。
【誤訳訂正５】
【訂正対象書類名】明細書
【訂正対象項目名】００１３
【訂正方法】変更
【訂正の内容】
【００１３】
種々の態様において、本コポリマーの特徴は、いずれかの記載された上限からいずれかの記載された下限の範囲が意図される、下記の特徴のいくつか又は全てを含む：
(ｉ)１１０℃未満又は９０℃未満又は８０℃未満又は７０℃未満の上限から２５℃より高い又は３５℃より高い又は４０℃より高い又は４５℃より高い下限までの範囲の融点、；
(ｉｉ)弾性度≦０．９３５Ｍ＋１２又は
弾性度≦０．９３５Ｍ＋６又は
弾性度≦０．９３５Ｍ
[弾性度は％においてであり、Ｍはメガパスカル(ＭＰａ)における５００％引張弾性率である]
のような、５００％引張弾性率に対する弾性度の関係；
(ｉｉｉ)曲げ弾性率≦４．２ｅ０．２７Ｍ＋５０又は
曲げ弾性率≦４．２ｅ０．２７Ｍ＋３０又は
曲げ弾性率≦４．２ｅ０．２７Ｍ＋１０又は
曲げ弾性率≦４．２ｅ０．２７Ｍ＋２
(式中、曲げ弾性率はＭＰａにおいてであり、ＭはＭＰａにおける５００％引張弾性率である)
のような、５００％引張弾性率に対する曲げ弾性率の関係；
(ｉｖ)グラム当り１．０ジュール(Ｊ／ｇ)より大きい、又は１．５Ｊ／ｇより大きい、又は４．０Ｊ／ｇより大きい、又は６．０Ｊ／ｇより大きい、又は７．０Ｊ／ｇより大きい下限から、１２５Ｊ／ｇ未満の、又は１００Ｊ／ｇ未満の、又は７５Ｊ／ｇ未満の、又は６０Ｊ／ｇ未満の、又は５０Ｊ／ｇ未満の、又は４０Ｊ／ｇ未満の、又は３０Ｊ／ｇ未満の、上限までの範囲の融解熱；
(ｖ)炭素−１３核磁気共鳴(１３Ｃ  ＮＭＲ)により決定されるときに、７５％より大きい、又は８０％より大きい、又は８５％より大きい、又は９０％より大きい三つ組タクティシティー；
(ｖｉ)４又は６の下限から８又は１０又は１２の上限までのタクティシティー指数ｍ／ｒ；
(ｖｉｉ) １３Ｃ  ＮＭＲにより決定されるときに、すべてのプロピレン挿入におけるプロピレンモノマーの２,１挿入に基いて０．５％より大きい、又は０．６％より大きい、逆に挿入されたプロピレン単位の割合；
(ｖｉｉｉ) １３Ｃ  ＮＭＲにより決定されるときに、すべてのプロピレン挿入におけるプロピレンモノマーの１，３挿入に基いて０．０５％より大きい、又は０.０６％より大きい、又は０.０７％より大きい、又は０.０８％より大きい、又は０.０８５％より大きい、逆に挿入されたプロピレン単位の割合；
(ｉｘ)コポリマーの少なくともＸ重量％(Ｘは７５又は８０又は８５又は９０又は９５又は９７又は９９)が、８℃のインクリメントにおける、ヘキサン中で行われる熱分別の２つの隣接する温度画分において可溶性であるような分子間タクティシティー；
(ｘ)１．５未満の、又は１．３未満の、又は１．０未満の、又は０．８未満の、反応性比生成物ｒ１ｒ２；
(ｘｉ)１．５又は１．８の下限から、４０又は２０又は１０又は５又は３の上限までの範囲の分子量分布Ｍｗ／Ｍｎ；
(ｘｉｉ)１５，０００−５，０００，０００の分子量；
(ｘｉｉｉ)１８ミリ秒(ｍｓ)未満の、又は１６ｍｓ未満の、又は１４ｍｓ未満の、又は１２ｍｓ未満の、又は１０ｍｓ未満の、固体状態プロトン核磁気共鳴(１Ｈ  ＮＭＲ)緩和時間；
(ｘｉｖ)３０％未満の、又は２０％未満の、又は１０％未満の、又は８％未満の、又は５％未満の、本明細書で定義された弾性度；及び
(ｘｖ)０．５ＭＰａより大きい、又は０．８ＭＰａより大きい、又は１．０ＭＰａより大きい、又は２．０ＭＰａより大きい、５００％引張弾性率。
【誤訳訂正６】
【訂正対象書類名】明細書
【訂正対象項目名】００４６
【訂正方法】変更
【訂正の内容】
【００４６】
１，３−挿入の測定には、βγピークの測定が必要である。２つの構造は、βγピークに寄与する：(１)プロピレンモノマーの１，３挿入及び(２)プロピレンモノマーの、続いての２つのエチレンモノマーの２,１−挿入から。このピークは、１,３−挿入ピークとして記載されており、このβγピークを記載する米国特許第５，５０４，１７２号に記載された操作が用られ、それが４つのメチレン単位の配列を表わすと理解される。これらの誤差の量の割合(％)は、βγピーク(２７．４ｐｐｍの付近における共鳴)の面積を、すべてのメチル基ピークと、βγピークの面積の１／２の合計により割り、次に、得た値に１００を掛けることにより決定された。３つ以上の炭素原子のα−オレフィンが、オレフィン重合触媒を用いて重合される場合、いくつかの逆に挿入されたモノマー単位が、得られるオレフィンポリマーの分子中に存在する。キラルメタロセン触媒の存在下で３つ以上の炭素原子のα−オレフィンの重合により製造されるポリオレフィンにおいて、２,１−挿入又は１,３−挿入が、通常の１，２−挿入の他に生じ、オレフィンポリマー分子中に、２,１−挿入又は１,３−挿入のような逆に挿入された単位が生成される[Ｋ．Ｓｏｇａ、Ｔ．Ｓｈｉｏｎｏ、Ｓ．Ｔａｋｅｍｕｒａ及びＷ．ＫａｍｉｎｓｋｉによるＭａｃｒｏｍｏｌｅｃｕｌａｒ  Ｃｈｅｍｉｓｔｒｙ  Ｒａｐｉｄ  Ｃｏｍｍｕｎｉｃａｔｉｏｎ、８巻、３０５頁(１９８７頁)を参照]。
【誤訳訂正７】
【訂正対象書類名】明細書
【訂正対象項目名】００５０
【訂正方法】変更
【訂正の内容】
【００５０】
本発明の態様において、少なくとも７５重量％、又は少なくとも８０重量％、又は少なくとも８５重量％、又は少なくとも９０重量％、又は少なくとも９５重量％、又は少なくとも９７重量％、又は少なくとも９９重量％のコポリマーが、単一の温度画分において、又は２つの隣接する温度画分において可溶性であり、残りのコポリマーは、すぐ前の又はすぐ後の温度画分において可溶性である。それらのパーセンテージは、例えば、ヘキサン中、２３℃で開始される画分であり、次の画分は、２３℃より約８℃高いインクリメントである。そのような分別要件に合致するとは、ポリマーが、重合されたプロピレンのタクティシティーのわずかな統計的な分子間の差しか有しないことを意味する。
【誤訳訂正８】
【訂正対象書類名】明細書
【訂正対象項目名】００５４
【訂正方法】変更
【訂正の内容】
【００５４】
均一性
均一性とは、コポリマーの組成及び重合されたプロピレンのタクティシティーの両方の統計的にほとんどない分子内差であると定義される。コポリマーが均一であるためには、２つの独立した試験：（ｉ）タクティシティーの分子内分布及び(ｉｉ)組成の分子内分布(それらは後に記載される)、の要件に合致しなくてはならない。それらの試験は、重合されたプロピレンのタクティシティー及びコポリマーの組成の各々の統計的にほとんどない分子内の差の尺度である。
【誤訳訂正９】
【訂正対象書類名】明細書
【訂正対象項目名】００６３
【訂正方法】変更
【訂正の内容】
【００６３】
仮定的ポリプロピレン様領域は、ポリプロピレンホモポリマーにおけるＴ１ρ緩和と同様のＴ１ρ緩和を有する。結果として、本発明の態様において、そのような領域が存在する場合、Ｔ１ρ緩和は、ポリプロピレンホモポリマーのＴ１ρ緩和時間特徴を有する成分を含有する(すなわち、Ｔ１ρ＝２５ｍｓ)。図１においてわかるように、本発明のＴ１ρ緩和のみが、単一指数関数により、よく適合され得る。Ｔ１ρが２５ｍｓである成分の組み込みは、その適合を低下させる。このことは、本発明のポリマーが、長い連続的なアイソタクチックプロピレン単位を含有しないことを示している。本発明の態様において、Ｔ１ρ、緩和時間は、１８ｍｓ未満、又は１６ｍｓ未満、又は１４ｍｓ未満、又は１２ｍｓ未満、又は１０ｍｓ未満であることができる。
【誤訳訂正１０】
【訂正対象書類名】明細書
【訂正対象項目名】００８０
【訂正方法】変更
【訂正の内容】
【００８０】
好ましい態様において、活性化助触媒である前駆体イオン性化合物は、特定された先行技術に例示された置換されたテトラフェニル硼素化合物よりも典型的に、より嵩高の４つのハロゲン化芳香族配位子を有するアニオン性１３族元素錯体を含有する。それらの本発明の芳香族配位子は、２つ以上の環(又は縮合環系)が直接、互いに又は一緒に結合している、多環式芳香族炭化水素及び芳香族環集合体から成る。それらの配位子は、同じか又は異なり、直接、金属／メタロイド中央に共有結合されている。好ましい態様において、前記のハロゲン化テトラアリール１３族元素アニオン性錯体のアリール基は、少なくとも１つの縮合された多環式芳香族炭化水素又はぶら下がった芳香族環を有する。インデニル、ナフチル、アントラシル、ヘプタレニル及びビフェニル配位子が例である。縮合された芳香族環の数は、環の接続点そして特に、１３族元素中央への接続点として選ばれる原子が本質的に四面体構造を可能にする限り、重要でない。従って、例えば、適する配位子には、後に例示された配位子が含まれ、開放された結合は、１３属原子になされる。又、追加の配位子の選択には文献、例えば、Ｎｏｍｅｎｃｌａｔｕｒｅ  ｏｆ  Ｏｒｇａｎｉｃ  Ｃｏｍｐｏｕｎｄｓ、４−５章(ＡＣＳ、１９７４)における多環式化合物の例を参照。
【誤訳訂正１１】
【訂正対象書類名】明細書
【訂正対象項目名】００８３
【訂正方法】変更
【訂正の内容】
【００８３】
適する混合された配位子１３族錯体は、それらの配位子の数が２つ以下である限り、オルト置換基又は環接続点を有する縮合環もしくは環集合体を含み得る。従って、３つ又は２つの非ヒンダード配位子を有する１つ又は２つのヒンダード縮合環芳香族化合物を有する１３族アニオンであり、ヒンダード芳香族化合物が、オルト置換基又はオルト環接合点(実例II)を有する化合物であり、非ヒンダード芳香族化合物は、それらがない(実例I)化合物である１３族アニオンが典型的に適している。トリス(ペルフルオロフェニル)(ペルフルオロアントラシル)ボーレートは例示的な錯体である。この錯体において、アントラシル配位子は、オルト置換基を有するヒンダード縮合環であるが、３つの非ヒンダードフェニル配位子を有するその使用は、その錯体に四面体構造を採用させる。従って、一般的にいえば、本発明により有用な１３族錯体は典型的には、下記の式、
[Ｍ(Ａ)４−ｎ(Ｂ)ｎ]＋
(式中、Ｍは１３族元素であり、Ａは、先に記載したような非ヒンダード配位子であり、Ｂは、先に記載したようなヒンダード配位子であり、ｎは１又は２である)
に従う。
【誤訳訂正１２】
【訂正対象書類名】明細書
【訂正対象項目名】００８４
【訂正方法】変更
【訂正の内容】
【００８４】
縮合された芳香族環及び芳香族環集合体の両方では、ハロゲン化は、触媒活性化において形成される強度にルイス酸性のメタロセンカチオンによる配位子引き抜きの可能性を低減させる独立した特徴として立体的嵩高さとともに寄与する増大する電荷分散をさせるために非常に好ましい。又、ハロゲン化は、ハフニウムカチオンの、芳香族環の残存する炭素−水素結合との反応を阻止し、過ハロゲン化は、そのような潜在的な望ましくない反応を排除する。従って、アリール配位子の炭素原子における水素原子の少なくとも３分の１がハロゲン原子により置換されることが好ましく、アリール配位子は、過ハロゲン化されることがより好ましい。弗素は、最も好ましいハロゲンである。
【誤訳訂正１３】
【訂正対象書類名】明細書
【訂正対象項目名】００８５
【訂正方法】変更
【訂正の内容】
【００８５】
ハフニウム化合物の触媒的に活性なカチオン及び適する非配位アニオンを含有するイオン性触媒系を製造する手段は、従来から知られており、例えば、米国特許第５，１９８，４０１号、ＰＣＴ出願公開ＷＯ９２／００３３３及びＷＯ９７／２２６３９を参照。典型的には、その方法は、市販の供給先から得るか、又は引き抜き可能な配位子、例えばヒドリド、アルキル又はシリル基を有する選択された遷移金属化合物を合成し、それらと非配位アニオン源又は前駆体化合物を適する溶媒中で接触させることを含む。そのアニオン前駆体化合物は、好ましいハフニウムメタロセン化合物の原子価要件を完成させる一価のヒドリド、アルキル又はシリル配位子を引き抜く。その引き抜きは、ハフノセンを、本発明による安定な、適合性の嵩高の非配位アニオンにより平衡するカチオン状態にしておく。
【誤訳訂正１４】
【訂正対象書類名】明細書
【訂正対象項目名】０１１８
【訂正方法】変更
【訂正の内容】
【０１１８】
ヘキサン、エチレン及びプロピレンを表８乃至１２に示された速度で反応器に供給した。重合触媒、ジメチルシリル架橋ビスインデニルハフニウムジメチルを、下記の表において示されたＮＣＡで、１．１モル比で試験管内で活性化させ、０．０１３５ｇ／時間の速度で重合反応器に導入した。２つのＮＣＡ、Ｎ，Ｎ’−ジメチルアニリニウムテトラキス(ペンタフルオロフェニル)ボーレート(Ａ１)及びＮ，Ｎ’−ジメチルアニリニウムテトラキス(ヘプタフルオロ−１−ナフチル)ボーレート(Ａ２)を用いた。トリイソブチルアルミニウムの希溶液を触媒停止剤の掃去剤として反応器に導入した。この重合には、触媒モル当り約１．１１モルの掃去剤の割合が適していた。５つの滞留時間の定常重合の後に、この重合において製造されたポリマーの代表的な試料を回収した。そのポリマーの溶液を上部から取り出し、次に水蒸気蒸留し、ポリマーを単離した。重合速度を、以下の表に示されたように測定した。この重合において製造されたポリマーを、ＦＴ−ＩＲによりエチレン含量について、ＧＰＣにより分子量平均について分析した。結晶化度をＤＳＣにより測定し、ポリマー鎖中のプロピレン残基のｍｍ三つ組の量を１３Ｃ  ＮＭＲにより決定した。先に記載したように、ポリマーの結晶化度は、アイソタクチックプロピレン残基のみによって依存するので、結晶化度及びｍｍ三つ組決定は、重複する測定である。